(57)【要約】【課題】本発明は、喫煙時において、シガレットの燃焼で生じた灰がシガレットより飛散し、脱落することを低減させることが可能で、且つ、量産可能な機械強度を有し、一酸化炭素を低減させることが可能な高い通気度を有する喫煙物品用巻紙を提供することを目的とする。【解決手段】パルプ、レーザー回折散乱法によるＤ５０メジアン径が１．８μｍ以上５．５μｍ以下である炭酸カルシウム、燃焼調節剤、酸化でんぷんを含有し、  前記炭酸カルシウムの含有量が３５質量％以上５０質量％未満、前記燃焼調節剤の含有量が０．６質量％以上４．０質量％以下、前記酸化でんぷんの含有量が０．２ｇ／ｍ２以上０．９ｇ／ｍ２以下である喫煙物品用巻紙。【選択図】なし【特許請求の範囲】
【請求項１】
パルプ、レーザー回折散乱法によるＤ５０メジアン径が１．８μｍ以上５．５μｍ以下である炭酸カルシウム、燃焼調節剤、酸化でんぷんを含有し、
前記炭酸カルシウムの含有量が３５質量％以上５０質量％未満、前記燃焼調節剤の含有量が０．６質量％以上４．０質量％以下、前記酸化でんぷんの含有量が０．２ｇ／ｍ２以上０．９ｇ／ｍ２以下であることを特徴とする喫煙物品用巻紙。
【請求項２】
通気度が３６ｃｕ以上５６ｃｕ以下であることを特徴とする請求項１に記載の喫煙物品用巻紙。
【請求項３】
前記炭酸カルシウムの含有量が１３．５ｇ／ｍ２以上２５．０ｇ／ｍ２以下であることを特徴とする請求項１または２に記載の喫煙物品用巻紙。
【請求項４】
前記喫煙物品用巻紙の坪量が３０ｇ／ｍ２以上５０ｇ／ｍ２以下であることを特徴とする請求項１〜３のいずれかに記載の喫煙物品用巻紙。
【請求項５】
前記パルプの全質量の２６質量％以上が木材パルプであることを特徴とする請求項１〜４のいずれかに記載の喫煙物品用巻紙。
【請求項６】
前記燃焼調節剤がクエン酸アルカリ金属塩であることを特徴とする請求項１〜５のいずれかに記載の喫煙物品用巻紙。
【請求項７】
たばこ刻みが請求項１〜６のいずれかに記載の喫煙物品用巻紙で包まれたたばこロッドと、該たばこロッドの一端にチップペーパーにより同軸上に接続されたフィルターを含むことを特徴とするシガレット。
【発明の詳細な説明】
【技術分野】
【０００１】
本発明は、喫煙時において、シガレットの燃焼で生じた灰がシガレットより飛散し、脱落することを低減する喫煙物品用巻紙に関する。
【背景技術】
【０００２】
シガレットは、たばこ葉刻み等を喫煙物品用巻紙で包んだものである。この喫煙物品用巻紙は、通常、木材パルプ、亜麻等の非木材パルプに、不透明性を向上させるための炭酸カルシウム等の填料を加えて抄紙し、更に燃焼性を調節するための有機酸や無機酸のアルカリ金属塩等の燃焼調節剤を塗工して製造する。
このように製造した喫煙物品用巻紙は、巻紙の燃焼速度によって喫煙時にたばこ１本が燃焼し終えるまでの吸引回数を制御し、タール量やニコチン量をコントロールしている。
喫煙時に生ずるシガレットの灰は、容易に剥がれ落ちて飛散し、シガレットの外観を損ねるばかりか、喫煙周囲を汚染する場合がある。
【０００３】
シガレットの灰飛散を低減するために、いくつかの提案がなされている。例えば、特許文献１には、巻紙に中央粒径０．２〜０．４μｍの炭酸カルシウムを２５質量％以上、３５質量％以下添加することで、灰を凝集させ、シガレットから過度に灰が剥がれ落ちることを防止する方法が開示されている。特許文献２には、燃焼調節剤へ水酸化ナトリウムのような金属水酸化物を添加し、水溶液のｐＨを６．５から７．０に調整することで灰の凝集性を高める方法が開示されている。特許文献３には、炭酸カルシウムなどのアルカリ土類金属炭酸塩の充填剤に炭酸水素ナトリウムなどのアルカリ金属炭酸（水素）塩を添加することで灰特性を改善する方法が開示されている。
【０００４】
また、特許文献４には、シガレット巻紙に、特定形状の炭酸カルシウムを特定量配合することにより、可視副流煙量と主流煙中の一酸化炭素量を減少させる方法が記載されている。
【先行技術文献】
【特許文献】
【０００５】
【特許文献１】特許第４２３７２８２号公報
【特許文献２】特許第３９５３７２５号公報
【特許文献３】特開２００４−１３７６１３号公報
【特許文献４】特許第５７１６０８７号公報
【発明の概要】
【発明が解決しようとする課題】
【０００６】
特許文献１の方法では、微粒径の炭酸カルシウムを紙中に留め置くことが困難であり、実際の巻紙製造においては大きな困難を伴う。特許文献２の方法では、喫味を大いに損ねるため、実用に適さない。特許文献３の方法では、あらかじめ充填剤に前処理を施すための新たな工程が必要となる。
【０００７】
特許文献４の方法では、填料が多く、シガレット巻紙に要求される通気度を維持した場合、一般的な高速たばこ巻き上げ機で要求される機械的強度が得られず、シガレットの量産が困難である。
一酸化炭素は、不完全燃焼により生じるため、通気度を高くすることにより、発生を防ぐことができる。しかし、通気度が高くなると、紙の繊維間の隙間が多くなり、強度が低下するため、機械での取り扱い性が低下する。
【０００８】
そこで、本発明は、喫煙時において、シガレットの燃焼で生じた灰がシガレットより飛散し、脱落することを低減させることが可能で、且つ、量産可能な機械強度を有し、一酸化炭素を低減させることが可能な高い通気度を有する喫煙物品用巻紙を提供することを目的とする。
【課題を解決するための手段】
【０００９】
１．パルプ、レーザー回折散乱法によるＤ５０メジアン径が１．８μｍ以上５．５μｍ以下である炭酸カルシウム、燃焼調節剤、酸化でんぷんを含有し、前記炭酸カルシウムの含有量が３５質量％以上５０質量％未満、前記燃焼調節剤の含有量が０．６質量％以上４．０質量％以下、前記酸化でんぷんの含有量が０．２ｇ／ｍ２以上０．９ｇ／ｍ２以下であることを特徴とする喫煙物品用巻紙。
２．通気度が３６ｃｕ以上５６ｃｕ以下であることを特徴とする１．に記載の喫煙物品用巻紙。
３．前記炭酸カルシウムの含有量が１３．５ｇ／ｍ２以上２５．０ｇ／ｍ２以下であることを特徴とする１．または２．に記載の喫煙物品用巻紙。
４．前記喫煙物品用巻紙の坪量が３０ｇ／ｍ２以上５０ｇ／ｍ２以下であることを特徴とする１．〜３．のいずれかに記載の喫煙物品用巻紙。
５．前記パルプの全質量の２６質量％以上が木材パルプであることを特徴とする１．〜４．のいずれかに記載の喫煙物品用巻紙。
６．前記燃焼調節剤がクエン酸アルカリ金属塩であることを特徴とする１．〜５．のいずれかに記載の喫煙物品用巻紙。
７．たばこ刻みが１．〜６．のいずれかに記載の喫煙物品用巻紙で包まれたたばこロッドと、該たばこロッドの一端にチップペーパーにより同軸上に接続されたフィルターを含むことを特徴とするシガレット。
【発明の効果】
【００１０】
本発明の喫煙物品用巻紙は、喫煙時に燃焼して生じた灰が、ひび割れしにくく、燃焼中のシガレットから飛散、脱落しにくい。灰が飛散、脱落しにくいため、喫煙者の手や衣類が灰で汚れにくい。灰が飛散、脱落しにくいことにより、喫煙周囲が汚れにくく、また、清掃が容易である。
【００１１】
また、本発明の喫煙物品用巻紙は、喫味を損ねず、たばこ葉の風味と香りとを楽しみつつ、吸引する一酸化炭素量を低減することができる。
同時に、本発明の喫煙物品用巻紙は、シガレット製造時に要求される強度と取り扱い性とを有している。本発明の喫煙物品用巻紙は、一般の量産設備にそのまま使用することができ、大量のシガレットを高速で供給することができる。
【発明を実施するための形態】
【００１２】
以下、本発明の詳細を説明する。本発明の喫煙物品用巻紙（以下、巻紙ということがある。）は、巻紙中にレーザー回折散乱法によるＤ５０メジアン径が１．８μｍ以上５．５μｍ以下である炭酸カルシウムを３５質量％以上５０質量％未満含有し、燃焼調節剤を０．６質量％以上４．０質量％以下、酸化でんぷんを０．２ｇ／ｍ２以上０．９ｇ／ｍ２以下含有することを特徴とする。
【００１３】
＜パルプ＞
本発明の喫煙物品用巻紙は、針葉樹パルプや広葉樹パルプなどの木材パルプで抄造される以外に、亜麻パルプ、大麻パルプ、サイザル麻パルプ、エスパルトなど一般的に喫煙物品用巻紙に使用される非木材パルプを混抄して製造することができる。パルプの種類としては、クラフト蒸解法、酸性・中性・アルカリ亜硫酸塩蒸解法、ソーダ塩蒸解法等による化学パルプ、グランドパルプ、ケミグランドパルプ、サーモメカニカルパルプ等を使用できる。
【００１４】
また、亜麻などの非木材パルプを主とした喫煙物品用巻紙では、炭酸カルシウムを一定以上多く含有すると巻紙の強度が大きく低下し、たばこ巻き上げ適性が損なわれる懸念がある。強度低下を補完するためにはパルプの叩解を進める必要があるが、非木材の靭皮繊維は一般に易叩解性であり、叩解により巻紙の通気度が大きく低下してしまうため、通気性の低い巻紙しか得ることができない。巻紙の通気度を確保しつつ、強度低下を補完するためには難叩解性の木材パルプを２６質量％以上とすることが好ましい。
【００１５】
＜白色填料＞
シガレットの燃焼は、まず始めに外周の巻紙が燃焼し、次第に内部のたばこ葉刻みが熱分解しながら炭となって燻焼していく。巻紙が燃焼し灰が形成された後に、シガレット内部が熱分解を起こして体積が減少する。この際、巻紙由来の灰分層が薄いと、体積変化に耐えられず、ひび割れが発生し、それが過度に進むとひびにより生じた巻紙の灰片がシガレットから脱落する。喫煙物品用巻紙の紙中に含まれる白色填料を増やすことにより、巻紙由来の灰分層が厚くなり、この灰のひび割れを低減することができる。白色填料の量は、喫煙物品用巻紙の全質量に対して３５質量％以上５０質量％未満である。白色填料の量が３５質量％未満では、灰分層が薄くなり、ひび割れや脱落が生じやすい。白色填料の量が５０質量％以上では、巻紙の強度が低下して、たばこ巻き上げ機での取り扱い時に破れやすくなる。
【００１６】
白色填料としては、炭酸カルシウム、二酸化チタン、カオリン等、一般的に喫煙物品用巻紙に用いられている白色填料を使用することができるが、喫味等から炭酸カルシウムを使用することが好ましい。炭酸カルシウムの結晶形は特に制限されないが、レーザー回折散乱法によるＤ５０メジアン径が１．８μｍ以上５．５μｍ以下である。Ｄ５０メジアン径が１．８μｍ未満では渋味、辛味等が増し、シガレットの喫味を損ねる。Ｄ５０メジアン径が５．５μｍより大きいと、灰が凝結し難くなり、灰分層を厚くしても、ひび割れや脱落が生じやすくなる。
【００１７】
喫煙物品用巻紙１平方メートル当たりの白色填料の量は、１３．５ｇ／ｍ２以上２５．０ｇ／ｍ２以下であることが好ましい。白色填料の量が１３．５ｇ／ｍ２未満では灰分層が薄くなり、ひび割れや脱落が生じやすい。白色填料の量が２５．０ｇ／ｍ２より多い場合は、喫煙物品用巻紙としては坪量が大きくなりすぎる。なお、喫煙物品用巻紙の坪量は、通常３０ｇ／ｍ２以上５０ｇ／ｍ２以下の範囲である。
【００１８】
＜燃焼調節剤＞
本発明の喫煙物品用巻紙には、一般的に喫煙物品用巻紙に使用できる燃焼調節剤を用いることが出来る。例えば、クエン酸ナトリウム、クエン酸カリウム、酒石酸ナトリウム、酒石酸カリウム、酒石酸ナトリウム・カリウム（ロッシェル塩）、これらの混合物等のカルボン酸のアルカリ金属塩、またはリン酸カリウム、リン酸アンモニウム等のリン酸塩を含むアルカリリン酸塩を添加できる。
燃焼調節剤の含有量は、０．６質量％以上４．０質量％以下であり、１．１質量％以上２．９質量％以下がより好ましい。燃焼調節剤の含有量が０．６質量％未満であると紙中に十分な白色填料があっても灰が凝結せず、飛散性が改善されない。また、燃焼調節剤が４．０質量％より多いと苦味が強くなりシガレットの喫味が損なわれる。燃焼調節剤が喫煙物品用巻紙の灰に及ぼす影響は十分に解明されていないが、灰中に適正量の炭化残留分が存在した場合、灰中の白色填料粒子同士を固着させ、灰の凝結性を高めているものと推定される。
【００１９】
＜でんぷん＞
喫煙物品用巻紙中に炭酸カルシウム等の填料を多く含有し、高通気度を維持した場合、強度が大きく低下して、たばこ巻き上げに必要な機械適性が得られない。このため、難叩解性の木材パルプを混合して高通気度を確保しつつ、機械強度を改善する方法があるが、ＰＲＯＴＯＳ（ハウニ社）のような一般的な高速たばこ巻き上げ機に必要な強度を得るには十分ではない。高速たばこ巻き上げ機で取り扱うためには、ＪＩＳ  Ｐ８１１３で定義される引張エネルギー吸収量で６．５Ｊ／ｍ２以上であることが望ましい。
【００２０】
ここで、紙力増強剤により、紙の機械強度を改善できることが知られている。しかし、紙力増強剤を使用すると、紙の繊維間の隙間が埋まって通気度が低下するため、燃焼時の酸素が不足して不完全燃焼となり、一酸化炭素やベンゼン等の有害物質の発生量が増加してしまう。また、喫煙物品用巻紙に用いられる紙力増強剤は、安全性や喫味の点から使用可能な薬品が制限される。本発明者らは、各種紙力増強剤を検討した結果、各種でんぷんを０．２ｇ／ｍ２以上、０．９ｇ／ｍ２以下含有した場合に、通気度と機械強度が改善することを見出した。紙力増強剤として、各種でんぷんを極少量用いることにより、通気度が向上することは、これまでに知られていない新規な知見である。喫煙物品用巻紙の通気度は、３６ｃｕ以上であることが好ましく、４０ｃｕ以上であることがより好ましく、４４ｃｕ以上であることがさらに好ましく、４８ｃｕ以上であることが最も好ましい。でんぷんを０．２ｇ／ｍ２以上、０．９ｇ／ｍ２以下含有した場合の通気度の上限は、５６ｃｕ程度である。
また、でんぷんの添加によって喫煙物品用巻紙の喫味は低下するが、でんぷんの変性によって喫味への影響が異なる。各種変性でんぷんの中では、酸化でんぷんが喫味への影響が少ない。さらに、酸化でんぷんの中でも、コーン由来の酸化でんぷんを用いることが、喫味の点から好ましい。
【００２１】
＜抄紙＞
巻紙を製造する抄紙機としては、長網式抄紙機、丸網式抄紙機、短網式抄紙機、ツインワイヤー式抄紙機等のいずれを用いることができる。また、抄紙は中性抄紙、アルカリ性抄紙のいずれかの方式で行われる。また、必要に応じて、硫酸バンドや、各種のアニオン性、カチオン性、ノ二オン性或いは、両性の歩留まり向上剤、濾水性向上剤、紙力増強剤等の抄紙用内添助剤を添加することができる。さらに、必要に応じて、染料、ｐＨ調整剤、消泡剤、ピッチコントロール剤、スライムコントロール剤等の製紙用添加剤を添加することができる。
【実施例】
【００２２】
以下、本発明を実施例により説明するが、本発明は下記実施例のみに限定されるものではない。
（実施例１）
木材パルプ（針葉樹パルプ：１００質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し６５〜７５質量％添加し、更に紙力増強剤グアーガム（デュポン社製メイプロイド６７００）を木材パルプの全質量に対し１.０質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：３７.０ｇ／ｍ２、炭酸カルシウム含有量：１３.５ｇ／ｍ２、灰分：３６．５％、燃焼調節剤量：２.２質量％、通気度：９.２ｃｕの喫煙物品用巻紙を得た。
【００２３】
（実施例２）
木材パルプ（針葉樹パルプ：１００質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し７５〜８５質量％添加し、更に紙力増強剤グアーガム（デュポン社製メイプロイド６７００）を木材パルプの全質量に対し１.０質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４１.３ｇ／ｍ２、炭酸カルシウム含有量：１６．０ｇ／ｍ２、灰分：３８．７％、燃焼調節剤量：２.０質量％、通気度：８.４ｃｕの喫煙物品用巻紙を得た。
【００２４】
（実施例３）
木材パルプ（針葉樹パルプ：１００質量％）をろ水度：７４°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４７.０ｇ／ｍ２、炭酸カルシウム含有量：２３.２ｇ／ｍ２、灰分：４９．４％、燃焼調節剤量：０.７質量％、通気度：１２.３ｃｕの喫煙物品用巻紙を得た。
【００２５】
（実施例４）
木材パルプ（針葉樹パルプ：１００質量％）の全質量に対し、亜麻パルプを６６質量％混合した原料をろ水度：３０°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプ／亜麻パルプ（６０／４０）の混合原料の全質量に対し６５〜７５質量％添加し、更に紙力増強剤グアーガム（デュポン社製メイプロイド６７００）を木材パルプ／亜麻パルプ（６０／４０）の混合原料の全質量に対し０.７質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：３７.４ｇ／ｍ２、炭酸カルシウム含有量：１３.８ｇ／ｍ２、灰分：３６．９％、燃焼調節剤量：０.７質量％、通気度：３８.１ｃｕの喫煙物品用巻紙を得た。
【００２６】
（実施例５）
木材パルプ（針葉樹パルプ：１００質量％）をろ水度：５３°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加し、更に紙力増強剤グアーガム（デュポン社製メイプロイド６７００）を木材パルプの全質量に対し０.７質量％添加して原料スラリーを調成した。この原料スラリーを長網式抄紙機で抄紙して基紙を形成し、クエン酸カリウム（Jungbunzlauer社製、クエン酸三カリウム一水和物）の溶液を塗工し、坪量：４５．５ｇ／ｍ２、炭酸カルシウム含有量：１８.２ｇ／ｍ２、灰分：４０．０％、燃焼調節剤量：２．９質量％、通気度：３６．１ｃｕの喫煙物品用巻紙を得た。
【００２７】
（実施例６）
木材パルプ（針葉樹パルプ：１００質量％）の全質量に対し、亜麻パルプを２００質量％混合した混合原料をろ水度：６８°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプ／亜麻パルプ（３３／６７）の混合原料の全質量に対し９５〜１００質量％添加し、更に紙力増強剤グアーガム（デュポン社製メイプロイド６７００）を木材パルプ/亜麻パルプ（３３／６７）の混合原料の全質量に対し０.７質量％添加して原料スラリーを調成した。この原料スラリーを長網式抄紙機で抄紙して基紙を形成し、クエン酸ナトリウム（Jungbunzlauer社製、クエン酸三ナトリウム二水和物）の溶液を塗工し、坪量：４７．７ｇ／ｍ２、炭酸カルシウム含有量：２０.０ｇ／ｍ２、灰分：４２．０％、燃焼調節剤量：２．９質量％、通気度：２７．４ｃｕの喫煙物品用巻紙を得た。
【００２８】
（実施例７）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）の溶液を塗工し、坪量：４０．１ｇ／ｍ２、炭酸カルシウム含有量：１７．３ｇ／ｍ２、灰分：４３．１％、燃焼調節剤量：２．１質量％、通気度：４７．８ｃｕの喫煙物品用巻紙を得た。
【００２９】
（比較例１）
一般に市販されている喫煙物品用巻紙、木材パルプ：１００質量％（針葉樹パルプ：１５質量％、広葉樹パルプ：８５質量％）、坪量：３０.４ｇ／ｍ２、炭酸カルシウム含有量：９.６ｇ／ｍ２、灰分：３１．６％、燃焼調節剤量（クエン酸カリウム：１００質量％）：１.０質量％、通気度：６４.０ｃｕを使用した。
（比較例２）
亜麻パルプをろ水度８０°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を亜麻パルプの全質量に対し４５〜５５質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：２３.５ｇ／ｍ２、炭酸カルシウム含有量：６.７ｇ／ｍ２、灰分：２８．５％、燃焼調節剤量：０.８質量％、通気度：１０.８ｃｕの喫煙物品用巻紙を得た。
【００３０】
（比較例３）
木材パルプ（針葉樹パルプ：１００質量％）をろ水度：７４°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙し、坪量：４５.０ｇ／ｍ２、炭酸カルシウム含有量：１８.０ｇ／ｍ２、灰分：４０．０％、燃焼調節剤量：０質量％、通気度：２１.３ｃｕの喫煙物品用巻紙を得た。
【００３１】
（比較例４）
木材パルプ（針葉樹パルプ：１５質量％、広葉樹パルプ：８５質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．３ｇ／ｍ２、炭酸カルシウム含有量：１８．０ｇ／ｍ２、灰分：４２．６％、燃焼調節剤量：０．３質量％、通気度：４６．８ｃｕの喫煙物品用巻紙を得た。
【００３２】
（比較例５）
木材パルプ（針葉樹パルプ：１００質量％）をろ水度：７４°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４７.０ｇ／ｍ２、炭酸カルシウム含有量：１８.０ｇ／ｍ２、灰分：３８．３％、燃焼調節剤量：５.０質量％、通気度：２２.０ｃｕの喫煙物品用巻紙を得た。
【００３３】
（実施例８）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．７ｇ／ｍ２、炭酸カルシウム含有量：１７．９ｇ／ｍ２、灰分：４１．９％、燃焼調節剤量：２．１質量％、通気度：４７．４ｃｕの喫煙物品用巻紙を得た。
【００３４】
（実施例９）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．５μｍ（レーザー回折散乱法）、平均粒子径２：２．８μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．５ｇ／ｍ２、炭酸カルシウム含有量：１８．１ｇ／ｍ２、灰分：４２．６％、燃焼調節剤量：２．１質量％、通気度：４６．６ｃｕの喫煙物品用巻紙を得た。
【００３５】
（実施例１０）
木材パルプ（針葉樹パルプ：７４質量％、広葉樹パルプ：２６質量％）をろ水度：５６°ＳＲに叩解し、炭酸カルシウム（スペシャリティミネラルズ社製ＡＬＢＡＣＡＥ５９７０、粒子形状：編三角面体型、平均粒子径１：３．９μｍ（レーザー回折散乱法）、平均粒子径２：１．９μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４１．１ｇ／ｍ２、炭酸カルシウム含有量：１７．８ｇ／ｍ２、灰分：４３．３％、燃焼調節剤量：２．１質量％、通気度：４７．８ｃｕの喫煙物品用巻紙を得た。
【００３６】
（実施例１１）
木材パルプ（針葉樹パルプ：７４質量％、広葉樹パルプ：２６質量％）をろ水度：５６°ＳＲに叩解し、炭酸カルシウム（奥多摩工業社製ＴＰ１２１-６Ｓ、粒子形状：紡錘型、平均粒子径１：２．４μｍ（レーザー回折散乱法）、平均粒子径２：１．２μｍ（Ｘ線透過式沈降法））を木材パルプの全質量に対し１００〜１１５質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．４ｇ／ｍ２、炭酸カルシウム含有量：１８．０ｇ／ｍ２、灰分：４２．５％、燃焼調節剤量：２．０質量％、通気度：４５．６ｃｕの喫煙物品用巻紙を得た。
【００３７】
（実施例１２）
木材パルプ（針葉樹パルプ：７４質量％、広葉樹パルプ：２６質量％）をろ水度：５６°ＳＲに叩解し、炭酸カルシウム（白石工業社製ＫＫ−２１、粒子形状：立方型、平均粒子径１：１．８μｍ（レーザー回折散乱法）、平均粒子径２：０．８μｍ（Ｘ線透過式沈降法））を木材パルプの全質量に対し１００〜１１５質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４１．９ｇ／ｍ２、炭酸カルシウム含有量：１７．９ｇ／ｍ２、灰分：４２．７％、燃焼調節剤量：２．０質量％、通気度：４４．９ｃｕの喫煙物品用巻紙を得た。
【００３８】
（実施例１３）
木材パルプ（針葉樹パルプ：６６質量％、広葉樹パルプ：３４質量％）の全質量に対し、亜麻パルプを１００質量％混合した混合原料をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプ／亜麻パルプ（５０／５０）の混合原料の全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４１．６ｇ／ｍ２、炭酸カルシウム含有量：１７．８ｇ／ｍ２、灰分：４２．８％、燃焼調節剤量：２．０質量％、通気度：４８．６ｃｕの喫煙物品用巻紙を得た。
【００３９】
（実施例１４）
木材パルプ（針葉樹パルプ：６５質量％、広葉樹パルプ：３５質量％）の全質量に対し、亜麻パルプを２８５質量％混合した混合原料をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプ／亜麻パルプ（２６／７４）の混合原料の全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．３ｇ／ｍ２、炭酸カルシウム含有量：１８．３ｇ／ｍ２、灰分：４３．３％、燃焼調節剤量：２．１質量％、通気度：４０．１ｃｕの喫煙物品用巻紙を得た。
【００４０】
（実施例１５）
木材パルプ（針葉樹パルプ：７４質量％、広葉樹パルプ：２６質量％）をろ水度：６６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し１２０〜１４０質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：３０．３ｇ／ｍ２、炭酸カルシウム含有量：１３．５ｇ／ｍ２、灰分：４４．６％、燃焼調節剤量：２．１質量％、通気度：２６．５ｃｕの喫煙物品用巻紙を得た。
【００４１】
（実施例１６）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．３ｇ／ｍ２、炭酸カルシウム含有量：１８．０ｇ／ｍ２、灰分：４２．６％、燃焼調節剤量：０．６質量％、通気度：４６．８ｃｕの喫煙物品用巻紙を得た。
【００４２】
（実施例１７）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．１ｇ／ｍ２、炭酸カルシウム含有量：１７．９ｇ／ｍ２、灰分：４２．５％、燃焼調節剤量：３．０質量％、通気度：４７．０ｃｕの喫煙物品用巻紙を得た。
【００４３】
（実施例１８）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．０ｇ／ｍ２、炭酸カルシウム含有量：１８．１ｇ／ｍ２、灰分：４３．１％、燃焼調節剤量：４．０質量％、通気度：４５．９ｃｕの喫煙物品用巻紙を得た。
【００４４】
（比較例６）
木材パルプ（針葉樹パルプ：７４質量％、広葉樹パルプ：２６質量％）をろ水度：５６°ＳＲに叩解し、炭酸カルシウム（白石工業社製ＰＣＸ−８５０改II、粒子形状：紡錘型、平均粒子径１：８．０μｍ（レーザー回折散乱法）、平均粒子径２：４．２μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：４２．１ｇ／ｍ２、炭酸カルシウム含有量：１８．２ｇ／ｍ２、灰分：４３．２％、燃焼調節剤量：２．０質量％、通気度：４９．３ｃｕの喫煙物品用巻紙を得た。
【００４５】
（比較例７）
木材パルプ（針葉樹パルプ：７４質量％、広葉樹パルプ：２６質量％）をろ水度：６６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し１２０〜１４０質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：３０．３ｇ／ｍ２、炭酸カルシウム含有量：１８．０ｇ／ｍ２、灰分：５９．４％、燃焼調節剤量：２．１質量％、通気度：３８．５ｃｕの喫煙物品用巻紙を得た。
【００４６】
（比較例８）
木材パルプ（針葉樹パルプ：７４質量％、広葉樹パルプ：２６質量％）をろ水度：８０°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し１２０〜１４０質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：２５．８ｇ／ｍ２、炭酸カルシウム含有量：１８．０ｇ／ｍ２、灰分：６９．８％、燃焼調節剤量：２．１質量％、通気度：１０．５ｃｕの喫煙物品用巻紙を得た。
【００４７】
（比較例９）
木材パルプ（針葉樹パルプ：７４質量％、広葉樹パルプ：２６質量％）をろ水度：８０°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し１２０〜１４０質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５混合液を塗工し、坪量：２５．９ｇ／ｍ２、炭酸カルシウム含有量：１３．５ｇ／ｍ２、灰分：５２．１％、燃焼調節剤量：２．１質量％、通気度：９．７ｃｕの喫煙物品用巻紙を得た。
【００４８】
（実施例１９）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および酸化でんぷん（日本コーンスターチ社製ＳＫ１００、原料：コーン）の混合液を塗工し、坪量：４１．３ｇ／ｍ２、炭酸カルシウム含有量：１７．７ｇ／ｍ２、灰分：４２．９％、燃焼調節剤量：２．１質量％、通気度：５４．８ｃｕ、でんぷん含有量０．２ｇ／ｍ２の喫煙物品用巻紙を得た。
【００４９】
（実施例２０）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および酸化でんぷん（日本コーンスターチ社製ＳＫ１００、原料：コーン）の混合液を塗工し、坪量：４１．２ｇ／ｍ２、炭酸カルシウム含有量：１７．６ｇ／ｍ２、灰分：４２．７％、燃焼調節剤量：２．１質量％、通気度：５４．７ｃｕ、でんぷん含有量０．４ｇ／ｍ２の喫煙物品用巻紙を得た。
【００５０】
（実施例２１）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および酸化でんぷん（日本コーンスターチ社製ＳＫ１００、原料：コーン）の混合液を塗工し、坪量：４１．７ｇ／ｍ２、炭酸カルシウム含有量：１７．５ｇ／ｍ２、灰分：４１．９％、燃焼調節剤量：２．１質量％、通気度：５５．１ｃｕ、でんぷん含有量０．８ｇ／ｍ２の喫煙物品用巻紙を得た。
【００５１】
（実施例２２）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および酸化でんぷん（日本コーンスターチ社製ＳＫ１００、原料：コーン）の混合液を塗工し、坪量：４１．０ｇ／ｍ２、炭酸カルシウム含有量：１７．７ｇ／ｍ２、灰分：４３．２％、燃焼調節剤量：２．１質量％、通気度：５３．２ｃｕ、でんぷん含有量０．９ｇ／ｍ２の喫煙物品用巻紙を得た。
【００５２】
（比較例１０）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および酸化でんぷん（日本コーンスターチ社製ＳＫ１００、原料：コーン）の混合液を塗工し、坪量：４１．３ｇ／ｍ２、炭酸カルシウム含有量：１７．７ｇ／ｍ２、灰分：４２．９％、燃焼調節剤量：２．１質量％、通気度：４６．２ｃｕ、でんぷん含有量１．０ｇ／ｍ２の喫煙物品用巻紙を得た。
【００５３】
（比較例１１）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５およびエーテル化でんぷん（松谷化学工業社製ソルファレックスＡ５５、原料：ポテト）の混合液を塗工し、坪量：４１．３ｇ／ｍ２、炭酸カルシウム含有量：１７．６ｇ／ｍ２、灰分：４２．６％、燃焼調節剤量：２．１質量％、通気度：５５．２ｃｕ、でんぷん含有量０．８ｇ／ｍ２の喫煙物品用巻紙を得た。
【００５４】
（比較例１２）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および尿素リン酸エステル化でんぷん（日本食品加工社製ＭＳ＃４６００、原料：コーン）の混合液を塗工し、坪量：４１．１ｇ／ｍ２、炭酸カルシウム含有量：１７．７ｇ／ｍ２、灰分：４３．１％、燃焼調節剤量：２．１質量％、通気度：５４．２ｃｕ、でんぷん含有量０．８ｇ／ｍ２の喫煙物品用巻紙を得た。
【００５５】
（比較例１３）
木材パルプ（針葉樹パルプ：７４質量％、広葉樹パルプ：２６質量％）をろ水度：５６°ＳＲに叩解し、炭酸カルシウム（白石工業社製ＰＣＸ−８５０、粒子形状：紡錘型、平均粒子径１：５．０μｍ（レーザー回折散乱法）、平均粒子径２：２．６μｍ（Ｘ線透過式沈降法））を木材パルプの全質量に対し９５〜１００質量％添加して原料スラリーを調成した。この原料スラリーを長網式抄紙機で抄紙して基紙を形成し、クエン酸ナトリウム（Jungbunzlauer社製、クエン酸三ナトリウム二水和物）およびクエン酸カリウム（Jungbunzlauer社製、クエン酸三カリウム一水和物）の９５／５および両性化でんぷん（ナショナルスターチアンドケミカル社製ＣＡＴＥ３２１０、原料：タピオカ）の混合液を塗工し、坪量：４１．２ｇ／ｍ２、炭酸カルシウム含有量：１７．５ｇ／ｍ２、灰分：４２．５％、燃焼調節剤量：２．１質量％、通気度：５５．２ｃｕ、でんぷん含有量０．８ｇ／ｍ２の喫煙物品用巻紙を得た。
【００５６】
＜評価＞
（パルプろ水度）
各例で使用されたパルプ原料のろ水度は、ＪＩＳ  Ｐ８１２１−１に規定されるショッパー・リーグラ法により測定した。
（レーザー回折散乱法による炭酸カルシウムの平均粒子径１の測定）
ヘキサメタリン酸ナトリウム１０ｐｐｍ水溶液５００ｍｌに、２０ｗｔ％に調整した炭酸カルシウムスラリーを５ｍｌ投入し、１分間強撹拌し炭酸カルシウム粒子を分散させ試料とした。この試料をレーザー回折式粒度分布測定機（島津製作所社製、ＳＡＬＤ-300Ｖ）に適量投入し、循環方式にて回折／光散乱強度が７５０±２５０となるよう濃度を調整した後、屈折率０．００−１．６０ｉで粒度分布を測定した。粒度分布の測定結果から加重平均粒子径の累積分布図を作成し、Ｄ５０中央値を求め、平均粒子径１とした。
（Ｘ線透過式沈降法による炭酸カルシウムの平均粒子径２の測定）
ヘキサメタリン酸ナトリウム１０ｐｐｍ水溶液５００ｍｌに、２０ｗｔ％に調整した炭酸カルシウムスラリーを５ｍｌ投入し、１分間強撹拌し炭酸カルシウム粒子を分散させた後、Ｘ線透過式粒度分布測定機（マイクロメリティックス社製  セディグラフ５１００）にて粒度分布を測定した。この結果から加重平均粒子径の累積分布図を作成し、Ｄ５０中央値を求め、平均粒子径２とした。
（炭酸カルシウムのＢＥＴ比表面積）
表面被覆炭酸カルシウム粒子のＢＥＴ比表面積は、比表面積測定装置（島津製作所社製  フローソーブII２３００）を用い、窒素ガス吸着法（ＪＩＳ  Ｚ  ８８３０）により測定した。
【００５７】
（坪量）
各例で得られた喫煙物品用巻紙の坪量はＪＩＳ  Ｐ８１２４に規定される方法により測定した。
（炭酸カルシウム含有量）
各例で得られた喫煙物品用巻紙の炭酸カルシウム含有量は、坪量と灰分の積により求めた。
（灰分）
各例で得られた喫煙物品用巻紙の灰分は、ＪＩＳ Ｐ８２５２により測定された５２５℃における灰分量で示した。
【００５８】
（引張強さ・伸び・引張エネルギー吸収量）
各例で得られた喫煙物品用巻紙の縦方向の引張強さ・伸び・引張エネルギー吸収量は、熊谷理機工業製：横型引張試験機を用いて、ＪＩＳ  Ｐ８１１３に規定された方法（縦方向のみ）に基づいて測定した。
（通気度）
各例で得られた喫煙物品用巻紙の通気度は、ボルグワールド社製：Permeability Tester Ａ２０を用いてＩＳＯ２９６５に規定される方法により測定した。
【００５９】
（燃焼調節剤量）
各例で得られた喫煙物品用巻紙の燃焼調節剤の含有量は、以下の方法で求めた。
各試料：２５０ｍｇをＮａＯＨ溶液（０．０２Ｎ）４０ｍｌで抽出し、その抽出液中の有機酸濃度をキャピラリー電気泳動装置（大塚電子社製、Ａｇｉｌｅｎｔ７１００、有機酸用カラム使用：７５μ×８０５ｍｍ、電圧：２５ｋＶ、検出：ＵＶ）で測定した。
上記で測定した有機酸濃度と無水クエン酸の分子量の積により、抽出された有機酸の質量を無水クエン酸として算出し、試料の質量に対する無水クエン酸質量の割合を求め、燃焼調節剤量とした。
【００６０】
（でんぷん含有量）
各例で得られた喫煙物品用巻紙のでんぷんの含有量は、塗工液中のでんぷん濃度に各用紙の塗工液含浸量を乗して求めた。
【００６１】
（たばこ巻き上げ）
各例で得られた喫煙物品用巻紙を使用し、たばこ巻き上げ機（ハウニ社製  ＰＲＯＴＯＳ）にて、円周：１７ｍｍ、巻長さ：５６ｍｍ、たばこ刻み充填量：０.２７〜０.３３ｇおよび円周：２５ｍｍ、巻長さ：５６ｍｍ、たばこ刻み充填量：０．５２〜０．５５ｇのフィルター付シガレットを作製した。
【００６２】
（灰の飛散性評価）
２２℃、６０％ＲＨの雰囲気において、試作したシガレットを静置状態で燃焼させ、シガレット燃焼後の灰の状態を観察し、灰のひび割れや脱落が少ないものを○、灰のひび割れや脱落が多いものを×とした。
【００６３】
（喫味）
試作したシガレットを喫煙し、比較例１の現行品たばこの喫味と比較し、全体を５段階で評価した。比較例１と同等以上の喫味を有しているものは３、喫味が悪化したものを２、更に渋味などが出て喫味が悪化したものを１とし、比較例１より喫味が向上したものを４、更にたばこ葉の風味等が増して喫味が向上したものを５と評価した。
【００６４】
【表１】
2017218699.tif 000002
【００６５】
【表２】
2017218699.tif 000003
【００６６】
【表３】
2017218699.tif 000004